(57)【要約】【課題】様々な機能性デバイス等の素材として活用可能な、円偏光二色性を有するキラル金ナノロッド組織体を提供する。また、複数の金ナノロッドにより構築される組織体を用いて、簡便かつ安価に血清タンパク質の濃度を測定できる技術を提供する。【解決手段】複数の金ナノロッドで構成されるキラル金ナノロッド組織体が提供される。この記組織体は、円偏光二色性を有する。また、血清タンパク質濃度の測定方法が提供される。この測定方法は、ａ）金ナノロッドおよび被検血清タンパク質を含む水溶液を注入したセルを準備する工程と、ｂ）そのセルに光を照射する工程と、ｃ）そのセルを透過した光の円偏光二色性スペクトルを検出する工程と、ｄ）その被験血清タンパク質の種類毎にあらかじめ設けらている検量基準と、工程ｃ）により得られた検出結果と、を対比する工程と、ｅ）工程ｄ）により得られた対比結果からその被検血清タンパク質濃度を算出する工程と、を含む。【選択図】図１
2015155824.tif 000002
【特許請求の範囲】
【請求項１】
複数の金ナノロッドで構成されるキラル金ナノロッド組織体であって、
前記組織体は、円偏光二色性を有する、
組織体。
【請求項２】
請求項１に記載の組織体において、
前記金ナノロッドのアスペクト比は、１．５〜１０である、
組織体。
【請求項３】
請求項１または２に記載の組織体において、
前記キラル金ナノロッド組織体は、金ナノロッドおよび血清タンパク質を含む水溶液中で構成されている、
組織体。
【請求項４】
請求項３に記載の組織体において、
前記血清タンパク質は、哺乳類または鳥類の血清中のアルブミンまたはグロブリンである、
組織体。
【請求項５】
請求項３または４に記載の組織体において、
前記水溶液中の前記金ナノロッドの濃度は、０．０１０ｎＭ〜０．５００ｎＭであり、
前記水溶液中の前記タンパク質の濃度は、２．５μＭ〜５０μＭである、
組織体。
【請求項６】
請求項３または４記載の組織体において、
前記金ナノロッドは、陽イオン界面活性剤で表面を被覆されている、
組織体。
【請求項７】
請求項６に記載の組織体において、
前記陽イオン界面活性剤は、臭化セチルトリメチルアンモニウムである、
組織体。
【請求項８】
請求項６または７に記載の組織体において、
前記水溶液は、非プロトン性極性溶媒を含む水溶液である、
組織体。
【請求項９】
請求項８に記載の組織体において、
前記非プロトン性極性溶媒は、アセトニトリルである、
組織体。
【請求項１０】
請求項９に記載の組織体において、
前記水溶液中における前記アセトニトリルの濃度は、１２容量％〜２５容量％の範囲である、
組織体。
【請求項１１】
複数の金ナノロッドで構成されるキラル金ナノロッド組織体の生産方法であって、
金ナノロッドおよび血清タンパク質を含む水溶液を調製する工程を含む、
生産方法。
【請求項１２】
血清タンパク質濃度の測定方法であって、
ａ）金ナノロッドおよび被検血清タンパク質を含む水溶液を注入したセルを準備する工程と、
ｂ）前記セルに光を照射する工程と、
ｃ）前記セルを透過した光の円偏光二色性スペクトルを検出する工程と、
ｄ）前記被験血清タンパク質の種類毎にあらかじめ設けらている検量基準と、工程ｃ）により得られた検出結果と、を対比する工程と、
ｅ）工程ｄ）により得られた対比結果から前記被検血清タンパク質濃度を算出する工程と、
を含む、測定方法。
【発明の詳細な説明】
【技術分野】
【０００１】
本発明は、血清タンパク質を利用したキラル金ナノロッド組織体の生産方法、その生産方法で得られるキラル金ナノロッド組織体、そのキラル金ナノロッド組織体を用いた血清タンパク質濃度の測定方法に関する。
【背景技術】
【０００２】
血清タンパク質は生体内において体液の浸透圧調整、血液凝固能、生理活性物質の結合と輸送など生命維持に重要な役割を担っている。また様々な疾患に関連して、これらは量的、あるいは質的に特徴的な変化を示す。従って、血清タンパク質の選択的検出は病態を正しく把握する上で極めて重要である。
【０００３】
一方、ナノサイズのビルディングブロックにより構成された超構造組織体は様々な機能性デバイス等の素材として重要である。近年、このビルディングブロックとして注目されているもののひとつに金属ナノ粒子がある。金属ナノ粒子はナノオーダーの金属をコアに有する微粒子であり、その形状は球状、棒状、正八面体型等があり多種多様である。中でも、棒状の金属ナノロッドは異なる長さの長軸と短軸が存在するために異方性を有し、その超構造組織体は非常に興味深い。これまでに非共有結合を利用して長軸方向や短軸方向へ組織化させた金属ナノロッド配列体は報告されている。また、実際にセンサや光デバイス、医療分野での応用が期待され研究が盛んに行われている。
【０００４】
例えば、特許文献１には、カチオン性界面活性剤、該界面活性剤の助剤としての硝酸銀および還元剤を含む金イオンまたは金錯体溶液に、周波数１５ｋＨｚ〜１０ＭＨｚ、出力０.００１〜１０００Ｗ／ｃｍ２の超音波を照射して、金ナノロッドを得る技術が記載されている。また、特許文献２には、検物質を異なる抗体が固定化されたアスペクト比が異なる金ナノロッドが形成されたセルに供給し、そのセルに複数の波長を含む光を照射し、そのセルを透過、散乱、反射した光を分光し、分光された光を検出し、そのセルにて発生したそれぞれのアスペクト比の金ナノロッドの局在型表面プラズモン共鳴波長シフト量を算出する技術が記載されている。
【先行技術文献】
【特許文献】
【０００５】
【特許文献１】特開２００９−２７０１２８号公報
【特許文献２】特開２０１０−１８５７３８号公報
【発明の概要】
【発明が解決しようとする課題】
【０００６】
しかしながら、上記文献記載の従来技術は、以下の点で改善の余地を有していた。
第一に、特許文献１に記載の技術は、金ナノロッドを製造する技術に過ぎず、金ナノロッドにより構築される超構造体を製造しているわけではない。そのため、この技術だけでは、金ナノロッドにより構築される超構造体の光学活性を利用することはできない。
【０００７】
第二に、特許文献２に記載の技術は、異なる抗体が固定化されたアスペクト比が異なる金ナノロッドが形成されたセルを製造しなければならないために、検物質の濃度を測定するための準備が煩雑である。また、局在型表面プラズモン共鳴センサは、センサの構造が複雑であり、センサの価格も高いという問題がある。
【０００８】
本発明は上記事情に鑑みてなされたものであり、様々な機能性デバイス等の素材として活用可能な、円偏光二色性を有するキラル金ナノロッド組織体を提供することを目的とする。また、本発明の別の目的は、複数の金ナノロッドにより構築される組織体を用いて、簡便かつ安価に血清タンパク質の濃度を測定できる技術を提供することである。
【課題を解決するための手段】
【０００９】
本発明によれば、複数の金ナノロッドで構成されるキラル金ナノロッド組織体が提供される。その組織体は、円偏光二色性を有する。
【００１０】
この組織体は、円偏光二色性を有するキラル金ナノロッド組織体であるため、様々な機能性デバイス等の素材として活用可能である。
【００１１】
また、本発明によれば、複数の金ナノロッドで構成されるキラル金ナノロッド組織体の生産方法が提供される。この生産方法は、金ナノロッドおよび血清タンパク質を含む水溶液を調製する工程を含む。
【００１２】
この方法によれば、金ナノロッドおよび被検血清タンパク質を含む水溶液中で金ナノロッドがｓｉｄｅ−ｂｙ−ｓｉｄｅの超構造体を形成し、円偏光二色性を有するキラル金ナノロッド組織体が得られる。こうして得られたキラル金ナノロッド組織体は、様々な機能性デバイス等の素材として活用可能である。
【００１３】
本発明によれば、血清タンパク質濃度の測定方法が提供される。この測定方法は、ａ）金ナノロッドおよび被検血清タンパク質を含む水溶液を注入したセルを準備する工程と、ｂ）そのセルに光を照射する工程と、ｃ）そのセルを透過した光の円偏光二色性スペクトルを検出する工程と、ｄ）その被験血清タンパク質の種類毎にあらかじめ設けらている検量基準と、工程ｃ）により得られた検出結果と、を対比する工程と、ｅ）工程ｄ）により得られた対比結果からその被検血清タンパク質濃度を算出する工程と、を含む。
【００１４】
この方法によれば、金ナノロッドおよび被検血清タンパク質を含む水溶液中で金ナノロッドがｓｉｄｅ−ｂｙ−ｓｉｄｅの超構造体を形成し、金ナノロッド吸収域である約５００−１０００ｎｍにＣＤシグナルが確認されることになる。そのため、この金ナノロッドおよび被検血清タンパク質を含む水溶液の円偏光二色性スペクトルを測定して、あらかじめ設けられている検量基準と対比すれば、この水溶液中に含まれる血清タンパク質の濃度を簡便かつ安価に測定することができる。
【発明の効果】
【００１５】
本発明によれば、円偏光二色性を有するキラル金ナノロッド組織体が得られる。この円偏光二色性を有するキラル金ナノロッド組織体は、様々な機能性デバイス等の素材として活用可能である。また、このキラル金ナノロッド組織体を利用すれば、血清タンパク質の濃度を簡便かつ安価に測定することができる。
【図面の簡単な説明】
【００１６】
【図１】金ナノロッドおよび血清タンパク質を含む水溶液中で金ナノロッドがｓｉｄｅ−ｂｙ−ｓｉｄｅの組織体を形成する仕組みを説明するための概念図である。
【図２】金ナノロッドを製造するための方法を説明するための概念図である。
【図３】水溶液中での血清タンパク質の濃度が金ナノロッドの組織体に与える影響を説明するための概念図である。
【図４】水溶液中での非プロトン性極性溶媒の濃度が金ナノロッドの組織体に与える影響を説明するための概念図である。
【図５】水溶液中での非プロトン性極性溶媒の濃度が金ナノロッドの表面を被覆する陽イオン界面活性剤およびゼータ電位に与える影響を説明するための概念図である。
【図６】非プロトン性極性溶媒含有水溶液中でのタンパク質（ＢＳＡ）の濃度が金ナノロッドの組織体の吸収スペクトルに与える影響を示す実験データである。
【図７】非プロトン性極性溶媒含有水溶液中でのタンパク質（ＢＳＡ）の濃度が金ナノロッドの組織体の円偏光二色性に与える影響を示す実験データである。
【図８】非プロトン性極性溶媒含有水溶液中でのタンパク質（ＢＳＡ）の濃度が金ナノロッドの組織体の円偏光二色性の強度に与える影響を示す実験データである。
【図９】水溶液中でのタンパク質（ＢＳＡ）の濃度が金ナノロッドの組織体の吸収スペクトルに与える影響を示す実験データである。
【図１０】水溶液中でのタンパク質（ＢＳＡ）の濃度が金ナノロッドの組織体の円偏光二色性に与える影響を示す実験データである。
【図１１】水溶液中でのタンパク質（ＢＳＡ）の濃度が金ナノロッドの組織体の円偏光二色性の強度に与える影響を示す実験データである。
【図１２】タンパク質（ＢＳＡ）存在下において水溶液中での非プロトン性極性溶媒の濃度が金ナノロッドの組織体の吸収スペクトルに与える影響を示す実験データである。
【図１３】タンパク質（ＢＳＡ）存在下において水溶液中での非プロトン性極性溶媒の濃度が金ナノロッドの組織体の円偏光二色性に与える影響を示す実験データである。
【図１４】タンパク質非存在下において水溶液中での非プロトン性極性溶媒の濃度が金ナノロッドの組織体の吸収スペクトルに与える影響を示す実験データである。
【図１５】タンパク質非存在下において水溶液中での非プロトン性極性溶媒の濃度が金ナノロッドの組織体の円偏光二色性に与える影響を示す実験データである。
【図１６】非プロトン性極性溶媒含有水溶液中でのタンパク質（ＨＳＡ）の濃度が金ナノロッドの組織体の吸収スペクトルに与える影響を示す実験データである。
【図１７】非プロトン性極性溶媒含有水溶液中でのタンパク質（ＨＳＡ）の濃度が金ナノロッドの組織体の円偏光二色性に与える影響を示す実験データである。
【図１８】非プロトン性極性溶媒含有水溶液中でのタンパク質（ＨＳＡ）の濃度が金ナノロッドの組織体の円偏光二色性の強度に与える影響を示す実験データである。
【図１９】タンパク質（ＨＳＡ）存在下において水溶液中での非プロトン性極性溶媒の濃度が金ナノロッドの組織体の吸収スペクトルに与える影響を示す実験データである。
【図２０】タンパク質（ＨＳＡ）存在下において水溶液中での非プロトン性極性溶媒の濃度が金ナノロッドの組織体の円偏光二色性に与える影響を示す実験データである。
【図２１】非プロトン性極性溶媒含有水溶液中でのタンパク質（グロブリンフリーＢＳＡ）の濃度が金ナノロッドの組織体の吸収スペクトルに与える影響を示す実験データである。
【図２２】非プロトン性極性溶媒含有水溶液中でのタンパク質（グロブリンフリーＢＳＡ）の濃度が金ナノロッドの組織体の円偏光二色性に与える影響を示す実験データである。
【図２３】非プロトン性極性溶媒含有水溶液中でのタンパク質の種類が金ナノロッドの組織体の円偏光二色性に与える影響を示す実験データである。
【図２４】非プロトン性極性溶媒含有水溶液中でのタンパク質（ＨＳＡ）の濃度減少が金ナノロッドの組織体の吸収スペクトルに与える影響を示す実験データである。
【図２５】非プロトン性極性溶媒含有水溶液中でのタンパク質（ＨＳＡ）の濃度減少が金ナノロッドの組織体の円偏光二色性に与える影響を示す実験データである。
【図２６】タンパク質（ＨＳＡ）存在下において水溶液中での非プロトン性極性溶媒の存在が金ナノロッドの組織体の吸収スペクトルに与える影響を示す実験データである。
【図２７】タンパク質（ＨＳＡ）存在下において水溶液中での非プロトン性極性溶媒の存在が金ナノロッドの組織体の円偏光二色性に与える影響を示す実験データである。
【図２８】水溶液中におけるタンパク質（ＨＳＡ）存在下の金ナノロッドの組織体の電子顕微鏡写真を示す実験データである。
【図２９】非プロトン性極性溶媒含有水溶液中におけるタンパク質（ＨＳＡ）存在下の金ナノロッドの組織体の電子顕微鏡写真を示す実験データである。
【発明を実施するための形態】
【００１７】
以下、本発明の実施の形態について、図面を用いて説明する。なお、本明細書において「Ａ〜Ｂ」とは、Ａ以上Ｂ以下を意味するものとする。
【００１８】
＜実施形態１：キラル金ナノロッド組織体＞
図１は、金ナノロッドおよび血清タンパク質を含む水溶液中で金ナノロッドがｓｉｄｅ−ｂｙ−ｓｉｄｅの組織体を形成する仕組みを説明するための概念図である。本実施形態のキラル金ナノロッド組織体は、図１に示すように、複数の金ナノロッドで構成される円偏光二色性を有する組織体である。この組織体では、後述する実施例で撮影した電子顕微鏡写真で示すように、層状金ナノロッド配列体が形成され、かつ血清タンパク質によりキラル配向となっている。本実施形態で用いる金ナノロッドの形状は、棒状の異方性粒子であればよく、円柱状、三角柱状、四角柱状、ドッグボーン状等の形状のいずれであってもよい。
【００１９】
図２は、金ナノロッドを製造するための方法を説明するための概念図である。本実施形態で用いる金ナノロッドの製造方法は特に限定されないが、例えば、Tapan K. Sau and Catherine J. Murphy. Langmiur2004、 20、 6414に記載されている高収率の金ナノロッド合成法−ＣＴＡＢ保護金ナノ粒子を核とした金ナノロッドの合成方法を用いて、図２に示すように製造することができる。
【００２０】
本実施形態で用いる金ナノロッドのアスペクト比は、１．５〜１０であることが好ましく２．０〜５．０であることがより好ましい。このアスペクト比がこれらの範囲内であれば、良好な円偏光二色性を有するキラル金ナノロッド組織体を形成できるためである。なお、このアスペクト比は、１．５、２．０、２．５、３．０、３．５、４．０、４．５、５．０、５．５、６．０、６．５、７．０、７．５、８．０、８．５、９．０、９．５、１０．０のうち任意の２つの数値の範囲内であってもよい。
【００２１】
本実施形態で用いる金ナノロッドの体積平均短軸径は、２ｎｍ〜２００ｎｍであることが好ましく、１７ｎｍ〜２７ｎｍであることがより好ましい。この体積平均短軸径がこれらの範囲内であれば、良好な円偏光二色性を有するキラル金ナノロッド組織体を形成できるためである。なお、この体積平均短軸径は、２ｎｍ、１０ｎｍ、２０ｎｍ、３０ｎｍ、４０ｎｍ、５０ｎｍ、６０ｎｍ、７０ｎｍ、８０ｎｍ、９０ｎｍ、１００ｎｍ、２００ｎｍのうち任意の２つの数値の範囲内であってもよい。
【００２２】
本実施形態で用いる金ナノロッドの体積平均長軸径は、５ｎｍ〜５００ｎｍであることが好ましく、４６ｎｍ〜６６ｎｍであることがより好ましい。この体積平均長軸径が、この範囲内であれば、良好な円偏光二色性を有するキラル金ナノロッド組織体を形成できるためである。なお、この体積平均長軸径は、５ｎｍ、１０ｎｍ、２０ｎｍ、３０ｎｍ、４０ｎｍ、５０ｎｍ、６０ｎｍ、７０ｎｍ、８０ｎｍ、９０ｎｍ、１００ｎｍ、２００ｎｍ、３００ｎｍ、４００ｎｍ、５００ｎｍのうち任意の２つの数値の範囲内であってもよい。
【００２３】
本実施形態のキラル金ナノロッド組織体は、複数の金ナノロッドが長軸同士でお互いに接した形で並列していることが好ましい。そして、隣接した金ナノロッド同士は、お互いにねじれた状態で配置されていることが好ましい。この場合、隣接した金ナノロッド同士はお互いの重心同士を結ぶ直線の近傍を回転軸として互いに１°〜１０°の範囲内の角度でねじれていることが好ましい。なお、この角度は、１°、２°、３°、４°、５°、６°、７°、８°、９°、１０°のうち任意の２つの数値の範囲内であってもよい。また、本実施形態のキラル金ナノロッド組織体を構成する複数の金ナノロッドは、ずれも同じ方向に同じくらいの角度でねじれていることが好ましい。なお、本実施形態のキラル金ナノロッド組織体が実際にこのような形で並列しうることは、後述する実施例で実証されている。
【００２４】
本実施形態のキラル金ナノロッド組織体は、２個以上の金ナノロッドを含んでいる。後述する実施例の電子顕微鏡で観察されている金ナノロッドの個数は８個であるが、特に８個に限定するものではなく、金ナノロッドの個数が２個以上であれば良好な円偏光二色性を示す。電子顕微鏡による確認によれば、分布上は８個の金ナノロッドを含むキラル金ナノロッド組織体が最も多いと示唆される。なお、この個数は、２、３、４、５、６、７、８、９、１０、１１、１２、１３、１４、１５、１６、１７、１８、１９、２０のうち任意の２つの数値の範囲内であってもよい。
【００２５】
本実施形態のキラル金ナノロッド組織体は、金ナノロッドおよび血清タンパク質を含む水溶液中で構成されていることが好ましい。このように、金ナノロッドおよび血清タンパク質を含む水溶液中に存在することによって、良好な円偏光二色性を有するキラル金ナノロッド組織体を安定的に維持できるためである。もっとも、一旦キラル金ナノロッド組織体が形成されてしまえば、周囲の水溶液、タンパク質および他の有機物質などは除去してしまってキラル金ナノロッド組織体だけにしてしまっても構わない。後述する実施例で撮影した電子顕微鏡写真で示すように、自然乾燥させても、層状金ナノロッド配列体が形成され、かつ血清タンパク質によりキラル配向となっている構造が維持されたままであることを確認している。
【００２６】
本実施形態のキラル金ナノロッド組織体が金ナノロッドおよび血清タンパク質を含む水溶液中で構成されている場合、この血清タンパク質は、哺乳類または鳥類の血清中のアルブミンまたはグロブリンであることが好ましい。後述する実施例で示すように、各種タンパク質を用いて実験を行ったところ、哺乳類または鳥類の血清中のアルブミンまたはグロブリンであるＢＳＡ（Ｂｏｖｉｎｅ  Ｓｅｒｕｍ  Ａｌｂｕｍｉｎ：ウシ血清アルブミン）、ＨＳＡ（Ｈｕｍａｎ  Ｓｅｒｕｍ  Ａｌｂｕｍｉｎ：ヒト血清アルブミン）、及びγ−グロブリン（γ−Ｇｌｏｂｕｌｉｎ）利用時に、良好な円偏光二色性を有するキラル金ナノロッド組織体を形成できることが実証されているためである。この他にも、本実施形態で用いることができる哺乳類または鳥類の血清中のアルブミンまたはグロブリンとしては、オボアルブミン、ラクトアルブミン、鶏卵アルブミンなどが挙げられる。
【００２７】
本実施形態のキラル金ナノロッド組織体が金ナノロッドおよび血清タンパク質を含む水溶液中で構成されている場合、この水溶液中の金ナノロッドの濃度は、０．１０ｎＭ〜５．００ｎＭであることが好ましく、０．５０ｎＭ〜１．００ｎＭであることがより好ましい。この範囲の濃度であれば、良好な円偏光二色性を有するキラル金ナノロッド組織体を安定的に維持できるためである。なお、この濃度は、０．１０ｎＭ、０．２０ｎＭ、０．３０ｎＭ、０．４０ｎＭ、０．５０ｎＭ、０．６０ｎＭ、０．７０ｎＭ、０．８０ｎＭ、０．９０ｎＭ、１．００ｎＭ、２．００ｎＭ、３．００ｎＭ、４．００ｎＭ、５．００ｎＭのうち任意の２つの数値の範囲内であってもよい。
【００２８】
図３は、水溶液中での血清タンパク質の濃度が金ナノロッドの組織体に与える影響を説明するための概念図である。本実施形態のキラル金ナノロッド組織体が金ナノロッドおよび血清タンパク質を含む水溶液中で構成されている場合、この水溶液中の血清タンパク質の濃度は、２．５μＭ〜５０μＭであることが好ましく、５μＭ〜２５μＭであることがより好ましい。なお、この濃度は、２．５μＭ、５．０μＭ、７．５μＭ、１０．０μＭ、１５．０μＭ、２０．０μＭ、２５．０μＭ、３０．０μＭ、３５．０μＭ、４０．０μＭ、４５．０μＭ、５０．０μＭのうち任意の２つの数値の範囲内であってもよい。
【００２９】
再掲になるが、図２は、金ナノロッドを製造するための方法を説明するための概念図である。本実施形態で用いる金ナノロッドを、Tapan K. Sau and Catherine J. Murphy. Langmiur2004、 20、 6414に記載されている高収率の金ナノロッド合成法−ＣＴＡＢ還元金ナノ粒子を核とした金ナノロッドの合成方法を用いて、図２に示すように製造した場合には、金ナノロッドは、陽イオン界面活性剤で表面を被覆されていてもよい。この陽イオン界面活性剤としては、例えば、臭化セチルトリメチルアンモニウム（ＣＴＡＢ）以外にも、臭化デシルトリメチルアンモニウム、臭化ドデシルトリメチルアンモニウム、臭化ミリスチルトリメチルアンモニウム、臭化オクタデシルトリメチルアンモニウムなどを好適に用いることができる。
【００３０】
図４は、水溶液中での非プロトン性極性溶媒の濃度が金ナノロッドの組織体に与える影響を説明するための概念図である。本実施形態のキラル金ナノロッド組織体が金ナノロッドおよび血清タンパク質を含む水溶液中で構成されている場合、水溶液中におけるアセトニトリルの濃度は、１２〜２５容量％の範囲であることが好ましい。この範囲の濃度であれば、図４に示すように、良好な円偏光二色性を有するキラル金ナノロッド組織体を安定的に維持できるためである。なお、この濃度は、１２容量％、１３容量％、１４容量％、１５容量％、１６容量％、１７容量％、１８容量％、１９容量％、２０容量％、２１容量％、２２容量％、２３容量％、２４容量％、２５容量％のうち任意の２つの数値の範囲内であってもよい。
【００３１】
図５は、水溶液中での非プロトン性極性溶媒の濃度が金ナノロッドの表面を被覆する陽イオン界面活性剤およびゼータ電位に与える影響を説明するための概念図である。本実施形態の金ナノロッドが陽イオン界面活性剤で表面を被覆されている場合、本実施形態で用いる水溶液は、非プロトン性極性溶媒を含む水溶液であることが好ましい。このように、非プロトン性極性溶媒を含む水溶液に存在することによって、図５に示すように、金ナノロッドの表面を被覆する陽イオン界面活性剤が剥がれて、金ナノロッドの表面のゼータ電位が低くなり、水溶液中の血清タンパク質と相互作用が可能になる結果、良好な円偏光二色性を有するキラル金ナノロッド組織体を安定的に維持できるためである。この非プロトン性極性溶媒としては、例えば、アセトニトリル、アセトン、テトラヒドロフランなどを好適に用いることができる。
【００３２】
＜実施形態２：キラル金ナノロッド組織体の生産方法＞
本実施形態のキラル金ナノロッド組織体の生産方法は、複数の金ナノロッドで構成されるキラル金ナノロッド組織体の生産方法である。この生産方法は、金ナノロッドおよび血清タンパク質を含む水溶液を調製する工程を含む。この生産方法においては、各種材料、各種濃度、各種条件を適宜調整可能であるが、これらについては、すでに上記の実施形態１で説明したので繰り返さない。
【００３３】
この方法によれば、後述する実施例で示すように、金ナノロッドおよび被検血清タンパク質を含む水溶液中で金ナノロッドがｓｉｄｅ−ｂｙ−ｓｉｄｅの超構造体を形成し、円偏光二色性を有するキラル金ナノロッド組織体が得られる。こうして得られたキラル金ナノロッド組織体は、様々な機能性デバイス等の素材として活用可能である。
【００３４】
なお、一旦キラル金ナノロッド組織体が形成されてしまえば、周囲の水溶液、タンパク質および他の有機物質などは除去してしまってキラル金ナノロッド組織体だけにしてしまっても構わない。後述する実施例で撮影した電子顕微鏡写真で示すように、自然乾燥させても、層状金ナノロッド配列体が形成され、かつ血清タンパク質によりキラル配向となっている構造が維持されたままであることを確認している。
【００３５】
＜実施形態３：血清タンパク質濃度の測定方法＞
本実施形態の血清タンパク質濃度の測定方法は、ａ）金ナノロッドおよび被検血清タンパク質を含む水溶液を注入したセルを準備する工程と、ｂ）そのセルに光を照射する工程と、ｃ）そのセルを透過した光の円偏光二色性スペクトルを検出する工程と、ｄ）その被験血清タンパク質の種類毎にあらかじめ設けらている検量基準と、工程ｃ）により得られた検出結果と、を対比する工程と、ｅ）工程ｄ）により得られた対比結果からその被検血清タンパク質濃度を算出する工程と、を含む。
【００３６】
この方法によれば、金ナノロッドおよび被検血清タンパク質を含む水溶液中で金ナノロッドがｓｉｄｅ−ｂｙ−ｓｉｄｅの超構造体を形成し、金ナノロッド吸収域である約５００−１０００ｎｍにＣＤシグナルが確認されることになる。そのため、この金ナノロッドおよび被検血清タンパク質を含む水溶液の円偏光二色性スペクトルを測定して、あらかじめ設けられている検量基準と対比すれば、この水溶液中に含まれる血清タンパク質の濃度を簡便かつ安価に測定することができる。
【００３７】
ａ）工程
本実施形態の測定方法の工程ａ）では、金ナノロッドおよび被検血清タンパク質を含む水溶液を注入したセルを準備する際に、各種材料、各種濃度、各種条件を適宜調整可能であるが、これらについては、すでに上記の実施形態１で説明したので繰り返さない。ここでは、上記の実施形態１では説明していないセルについて説明する。
【００３８】
本実施形態で用いる測定セルは、一般的に円偏光二色性スペクトル（ＣＤスペクトル）の測定に用いられる公知のセルを用いることができるが、例えば、測定に用いるＣＤスペクトル測定装置に付属する石英セルを用いればよい。また、この測定セルのサイズも特に限定されないが、一般的には検出セル長（光路長）１ｍｍのものを使用することが多い。
【００３９】
本実施形態の測定方法の工程ｂ）では、上記のセルに光を照射する。この際に用いる光源としては、一般的に円偏光二色性スペクトル（ＣＤスペクトル）の測定に用いられる公知の光源を用いることができるが、例えば、測定に用いるＣＤスペクトル測定装置に付属する光波長１９０ｎｍ〜１１００ｎｍの紫外域〜可視・近赤外域までの波長をカバーできる光源を好適に用いることができる。なぜなら、本実施形態の工程ａ）で金ナノロッドおよび被検血清タンパク質を含む水溶液を調製することによって、後述する実施例で示すように、金ナノロッド吸収域である約５００〜１０００ｎｍにＣＤシグナルが確認できるからである。
【００４０】
本実施形態の測定方法の工程ｃ）では、上記のセルを透過した光の円偏光二色性スペクトルを検出する。この際に用いる円偏光二色性スペクトルの検出器としては、例えば、測定に用いるＣＤスペクトル測定装置に付属する光電子増倍管またはシリコンフォトダイオードなどを用いればよい。この検出器の検出可能な波長としては、波長３００ｎｍ〜１１００ｎｍの紫外域〜可視・近赤外域までの波長をカバーできることが好ましい。なぜなら、本実施形態の工程ａ）で金ナノロッドおよび被検血清タンパク質を含む水溶液を調製することによって、後述する実施例で示すように、金ナノロッド吸収域である約５００〜１０００ｎｍにＣＤシグナルが確認できるからである。
【００４１】
本実施形態の測定方法の工程ｄ）では、上記の被験血清タンパク質の種類毎にあらかじめ設けらている検量基準と、工程ｃ）により得られた検出結果と、を対比する。この際に上記の被験血清タンパク質の種類毎に濃度を所定の範囲（例えば、０μＭ〜１００μＭの間（より具体的には、０．０μＭ、１．０μＭ、２．５μＭ、５．０μＭ、１０．０μＭ、２５．０μＭ、５０．０μＭ、１００．０μＭ））で振ったサンプルを調製して、あらかじめ上記のａ）工程〜ｃ）工程を行っておき、上記の被験血清タンパク質の種類毎に検量基準を作成しておくことが好ましい。その結果、例えば、哺乳類または鳥類の血清中のアルブミンまたはグロブリンであるＢＳＡ（Ｂｏｖｉｎｅ  Ｓｅｒｕｍ  Ａｌｂｕｍｉｎ：ウシ血清アルブミン）、ＨＳＡ（Ｈｕｍａｎ  Ｓｅｒｕｍ  Ａｌｂｕｍｉｎ：ヒト血清アルブミン）、γ−グロブリン（γ−Ｇｌｏｂｕｌｉｎ）、オボアルブミン（Ｏｖａｌｂｕｍｉｎ）、ラクトアルブミン（Ｌａｃｔａｌｂｕｍｉｎ）、及び鶏卵アルブミン（Ａｌｂｕｍｉｎ，ｆｒｏｍ ｃｈｉｃｋｅｎ ｅｇｇ）についてそれぞれ検量基準を作成しておくことができる。
【００４２】
本実施形態の測定方法の工程ｅ）では、工程ｄ）により得られた対比結果から被検血清タンパク質濃度を算出する。この際に上記のＢＳＡ、ＨＳＡ、及びγ−グロブリンの検量基準を用いれば、それにあてはめることによって、ＢＳＡ、ＨＳＡ、γ−グロブリン（γ−Ｇｌｏｂｕｌｉｎ）、オボアルブミン（Ｏｖａｌｂｕｍｉｎ）、ラクトアルブミン（Ｌａｃｔａｌｂｕｍｉｎ）、及び鶏卵アルブミン（Ａｌｂｕｍｉｎ，ｆｒｏｍ ｃｈｉｃｋｅｎ ｅｇｇ）の濃度を算出することができる。
【００４３】
以上、図面を参照して本発明の実施形態について述べたが、これらは本発明の例示であり、上記以外の様々な構成を採用することもできる。
【００４４】
例えば、上記実施の形態では、ＣＤスペクトル測定装置の部品としてセルおよび検出器について説明したが、他にも一般的なＣＤスペクトル測定装置には、セルを格納するためのセルホルダを備える試料室が設けられている。
【００４５】
また、一般的なＣＤスペクトル測定装置には、分光器も含まれる。分光器の分散素子としては、プリズム、回折格子などが用いられることが多い。分光器の分散素子として回折格子を用いる場合には、分光器は、例えば、入口スリット、出口スリット、回折格子及びそれらに付随するミラー等から構成される。
【００４６】
また、一般的なＣＤスペクトル測定装置には、分光器で単色光に分光された光を直線偏光にする偏光子も含まれる。この偏光子としては、吸収型偏光子、結晶形偏光子、反射式偏光子などが用いられる。さらに、一般的なＣＤスペクトル測定装置には、偏光子で直線偏光にされた光を円偏光にする位相変調子も含まれる。この位相変調子としては例えば、石英などの透明かつ高品質な光学結晶とピエゾアクチュエーターで構成される光弾性変調器（ＰＥＭ）などを用いることができる。
【実施例】
【００４７】
以下、本発明を実施例によりさらに説明するが、本発明はこれらに限定されるものではない。
【００４８】
＜試料の調製＞
（１）金ナノロッド（ＡｕＮＲ）溶液［０．３２ｎＭ］の作製方法
（１−１）核溶液の調製（ａｔ  ２５℃）
１４ｍＬ容サンプル瓶に０．０１Ｍ  塩化金酸水溶液（０．２５ｍＬ，２．５  μｍｏｌ）と０．１Ｍ  ＣＴＡＢ水溶液（７．５ｍＬ，０．７５ｍｍｏｌ）を入れ室温にて激しく撹拌しながら氷冷した０．０１  Ｍ  水素化ホウ素ナトリウム水溶液（０．６ｍＬ，６μｍｏｌ）を一気に加え，２ｍｉｎ激しく撹拌し（これを０ｈとする）３ｈの経時変化を測定した。２５℃の恒温槽で使用するまで保温した。なお、この核溶液の調製条件の終濃度を以下に示す。
【００４９】
終濃度
［塩化金酸］＝０．３ｍＭ
［ＣＴＡＢ］＝０．０９Ｍ
［水素化ホウ素ナトリウム］＝０．７２ｍＭ
【００５０】
（１−２）金ナノロッド（ＡｕＮＲ）溶液［０．３２ｎＭ］の調製（ａｔ  ２５℃）
０．１Ｍ  ＣＴＡＢ水溶液（４．７５ｍＬ，０．４７５ｍｍｏｌ）が入ったサンプル瓶に０．０１Ｍ  塩基金酸水溶液（０．２ｍＬ，２μｍｏｌ），０．０１  Ｍ  硝酸銀水溶液（０．０３ｍＬ，０．３μｍｏｌ）を加えゆっくり混ぜた．色は明るい茶黄色であった．０．１  ｍＭ  アスコルビン酸水溶液（０．０３２ｍＬ，３．２μｍｏｌ）を加えてそっと混ぜると無色になった．ここに核溶液（作製後３ｈ経過したもの）を２０μＬ加えるとそれぞれ色が変化した．核溶液を加えてから１０秒撹拌し３ｈ清置した後，４倍希釈して吸収スペクトル測定を行った．これを０ｈとして６０ｈ後までの経時変化を測定した．なお、この金ナノロッド溶液の調製条件の終濃度および参考にした文献情報を以下に示す。
【００５１】
終濃度
［塩化金酸］＝０．４ｍＭ
［ＣＴＡＢ］＝０．０９Ｍ
［硝酸銀］＝０．０６ｍＭ
［アスコルビン酸］＝０．６４ｍＭ
*Tapan K. Sau and Catherine J. Murphy*. Langmiur2004, 20, 6414
高収率の金ナノロッド合成法−ＣＴＡＢ還元金ナノ粒子を核とした金ナノロッドの合成方法に基づいて調製した。
【００５２】
（１−３）金ナノロッド（ＡｕＮＲ）濃縮溶液［１．６ｎＭ］の作製方法
＊ＡｕＮＲ−ＣＴＡＢの精製
０．３２ｎＭ  ＡｕＮＲ−０．１Ｍ  ＣＴＡＢ  ｓｏｌ．  ６０ｍＬを１２０００ｒｐｍ，３０ｍｉｎ遠心分離し上清を取り除きＤ．Ｗ．で３０ｍＬに再分散した．さらに１２０００ｒｐｍ，３０ｍｉｎ遠心分離し上清を１８ｍＬ取り除き再分散した（５倍濃縮，１．６ｎＭ）．これを冷蔵庫（２℃）で２ｈ静置グラスフィルター３でろ過することで過剰なＣＴＡＢを取り除いた．
【００５３】
（２）本実験で用いたタンパク質
以下の表１に示すタンパク質を用意して、以下の実験に用いた。
【００５４】
【表１】
2015155824.tif 000003
【００５５】
＜実験条件＞
上記のとおり用意した各サンプルを用いて、以下の表２に示す条件で金ナノロッドおよびタンパク質を含む水溶液を調製して、実験を行った。
【００５６】
【表２】
2015155824.tif 000004
【００５７】
＜各実験の条件と結果＞
（実験１）試料番号１−８ＡｕＮＲ−ＢＳＡ［０〜１００  μＭ］相互作用（２０％ＭｅＣＮａｑ．）
ＡｕＮＲ濃縮原液（ＡｕＮＲ＝１．６ｎＭ）０．６４ｍＬにＭｅＣＮ  ０．３２ｍＬと０．０１Ｍ  ＣＴＡＢａｑ．  ０．６４ｍＬを混ぜ合わせたものを加えＡｕＮＲ＝０．６４ｎＭ  （２０％ＭｅＣＮａｑ．）１．６ｍＬを調製した．
【００５８】
この調製溶液２００μＬにＢＳＡ  １０μＬ（０〜１００μＭ）添加後、石英セル（光路長１ｍｍ）を用いて以下の条件で吸収スペクトルを測定，ＣＤスペクトル測定を行った．この測定結果を図６〜図８に示す。
【００５９】
吸収スペクトル測定条件：波長３００ｎｍ〜１１００ｎｍ
ＣＤスペクトル測定条件：スリット幅  ３００μｍ
レスポンス  ０．１２５ｓｅｃ
感度  ｓｔａｎｄａｒｄ
データ取込間隔１ｎｍ
走査速度  ５００ｎｍ／ｍｉｎ
積算回数  １０
測定温度  ２５℃
【００６０】
（実験２）試料番号９−１６ＡｕＮＲ−ＢＳＡ［０〜１００μＭ］相互作用（０％ＭｅＣＮａｑ．）
ＡｕＮＲ濃縮原液（ＡｕＭＲ＝１．６ｎＭ）０．６４ｍＬに０．０１Ｍ  ＣＴＡＢａｑ．  ０．９６ｍＬを混ぜ合わせたものを加えＡｕＮＲ＝０．６４ｎＭ（０％ＭｅＣＮａｑ．）１．６ｍＬを調製した．
【００６１】
この調製溶液２００μＬにＢＳＡ  １０μＬ（０〜１００μＭ）添加後、石英セル（光路長１ｍｍ）を用いて吸収スペクトルを測定し，ＣＤスペクトル測定を行った．この測定結果を図９〜図１１に示す。
【００６２】
吸収スペクトル測定条件：波長３００ｎｍ〜１１００ｎｍ
ＣＤスペクトル測定条件：スリット幅  ３００μｍ
レスポンス  ０．１２５ｓｅｃ
感度  ｓｔａｎｄａｒｄ
データ取込間隔１ｎｍ
走査速度  ５００ｎｍ／ｍｉｎ
積算回数  １０
測定温度  ２５℃
【００６３】
（実験３）試料番号１７−２０ＡｕＮＲ−ＢＳＡ相互作用溶媒効果
下記の表３に従って試料を作製し、石英セル（光路長１ｍｍ）を用いてそれぞれの吸収スペクトル、ＣＤスペクトルを測定した。この測定結果を図１２〜図１３に示す。
【００６４】
吸収スペクトル測定条件：波長３００ｎｍ〜１１００ｎｍ  
ＣＤ  スペクトル測定条件：スリット幅  ３００μｍ
レスポンス  ０．１２５ｓｅｃ
感度  ｓｔａｎｄａｒｄ
データ取込間隔１ｎｍ
走査速度  ５００ｎｍ／ｍｉｎ
積算回数  １０
測定温度  ２５℃
【００６５】
【表３】
2015155824.tif 000005
【００６６】
（実験４）試料番号２１−２４ＡｕＮＲ溶媒効果
下記の表４に従って試料を作製し、石英セル（光路長１ｍｍ）を用いてそれぞれの吸収スペクトル、ＣＤスペクトルを測定した。この測定結果を図１４〜図１５に示す。
【００６７】
吸収スペクトル測定条件：波長３００ｎｍ〜１１００ｎｍ
ＣＤ  スペクトル測定条件：スリット幅  ３００μｍ
レスポンス  ０．１２５ｓｅｃ
感度  ｓｔａｎｄａｒｄ
データ取込間隔１ｎｍ
走査速度  ５００ｎｍ／ｍｉｎ
積算回数  １０
測定温度  ２５℃
【００６８】
【表４】
2015155824.tif 000006
【００６９】
（実験５）試料番号２５−３２  ＡｕＮＲ−ＨＳＡ［０〜１００μＭ］相互作用（２０％ＭｅＣＮ）
下記の表５に従って試料を作製し、石英セル（光路長１ｍｍ）を用いてそれぞれの吸収スペクトル、ＣＤスペクトルを測定した。この測定結果を図１６〜図１８に示す。
【００７０】
吸収スペクトル測定条件：波長３００ｎｍ〜１１００ｎｍ  
ＣＤ  スペクトル測定条件：スリット幅  ３００μｍ
レスポンス  ０．１２５ｓｅｃ  
感度  ｓｔａｎｄａｒｄ  
データ取込間隔１ｎｍ  
走査速度  ５００ｎｍ／ｍｉｎ  
積算回数  １０  
測定温度  ２５℃
【００７１】
【表５】
2015155824.tif 000007
なお、上記のＨＳＡ濃度の単位はμＭである。
【００７２】
（実験６）試料番号３３−４１  ＡｕＮＲ−ＨＳＡ相互作用  溶媒効果
下記の表６に従って試料を作製し、石英セル（光路長１ｍｍ）を用いてそれぞれの吸収スペクトル、ＣＤスペクトルを測定した。この測定結果を図１９〜図２０に示す。
【００７３】
吸収スペクトル測定条件：波長３００ｎｍ〜１１００ｎｍ
ＣＤ  スペクトル測定条件：スリット幅  ３００μｍ
レスポンス  ０．１２５ｓｅｃ
感度  ｓｔａｎｄａｒｄ
データ取込間隔１ｎｍ
走査速度  ５００ｎｍ／ｍｉｎ
積算回数  １０
測定温度  ２５℃
【００７４】
【表６】
2015155824.tif 000008
【００７５】
（実験６）試料番号４２−４５  ＡｕＮＲ−ＢＳＡ（−Ｇ）［１〜１０μＭ］相互作用（２０％ＭｅＣＮ）
下記の表７に従って試料を作製し、石英セル（光路長１ｍｍ）を用いてそれぞれの吸収スペクトル、ＣＤスペクトルを測定した。この測定結果を図２１〜図２２に示す。
【００７６】
吸収スペクトル測定条件：波長３００ｎｍ〜１１００ｎｍ
ＣＤ  スペクトル測定条件：スリット幅  ３００μｍ
レスポンス  ０．１２５ｓｅｃ
感度  ｓｔａｎｄａｒｄ
データ取込間隔１ｎｍ
走査速度  ５００ｎｍ／ｍｉｎ
積算回数  １０
測定温度  ２５℃
【００７７】
【表７】
2015155824.tif 000009
なお、上記ＢＳＡ（-Ｇ）欄は濃度で、単位はμＭである。
【００７８】
（実験７）試料番号４６−５４  ＡｕＮＲ−タンパク質［１０μＭ］相互作用（２０％ＭｅＣＮ）
下記の表８に従って試料を作製し、石英セル（光路長１ｍｍ）を用いてそれぞれの吸収スペクトル、ＣＤスペクトルを測定した。この測定結果を図２３に示す。
【００７９】
吸収スペクトル測定条件：波長３００ｎｍ〜１１００ｎｍ
ＣＤ  スペクトル測定条件：スリット幅  ３００μｍ
レスポンス  ０．１２５ｓｅｃ
感度  ｓｔａｎｄａｒｄ
データ取込間隔１ｎｍ
走査速度  ５００ｎｍ／ｍｉｎ
積算回数  １０
測定温度  ２５℃
【００８０】
【表８】
2015155824.tif 000010
【００８１】
（実験８）１００μＭＨＳＡ−ＡｕＮＲ→１０μＭＨＳＡ−ＡｕＮＲ
ＡｕＮＲ濃縮原液（ＡｕＭＲ＝１．６ｎＭ）８０μＬに０．０１Ｍ  ＣＴＡＢａｑ．  ８０μＬ、ＭｅＣＮ  ４０μＬを加え撹拌した。ここに２．１ｍＭ  ＨＳＡａｑ．を１０μＬを加え１００μＭＨＳＡ−ＡｕＮＲを調製し石英セル（光路長１  ｍｍ）を用いて吸収スペクトル、ＣＤスペクトルを測定した。この測定結果を図２４〜図２５に示す。
【００８２】
この１００μＭＨＳＡ−ＡｕＮＲ溶液を３０  μＬを１．６  ｎＭ  ＡｕＮＲｓｏｌ．  １００μＬに０．０１Ｍ  ＣＴＡＢａｑ．  １１５μＬ、ＭｅＣＮ  ５５μＬを加え撹拌したところに加え１０μＭＨＳＡ−ＡｕＮＲとした。石英セル（光路長１  ｍｍ）を用いて吸収スペクトル、ＣＤスペクトルを測定した。この測定結果を図２４〜図２５に示す。
【００８３】
吸収スペクトル測定条件：波長３００ｎｍ〜１１００ｎｍ
ＣＤスペクトル測定条件：スリット幅  ３００μｍ
レスポンス  ０．１２５ｓｅｃ
感度  ｓｔａｎｄａｒｄ
データ取込間隔１ｎｍ
走査速度  ５００ｎｍ／ｍｉｎ
積算回数  １０
測定温度  ２５℃
【００８４】
（実験９）ＡｕＮＲ−ＨＳＡ相互作用  溶媒効果
下記の表９に従って試料を作製し、石英セル（光路長１ｍｍ）を用いてそれぞれの吸収スペクトル、ＣＤスペクトルを測定した。この測定結果を図２６〜図２７に示す。
【００８５】
吸収スペクトル測定条件：波長３００ｎｍ〜１１００ｎｍ
ＣＤ  スペクトル測定条件：スリット幅  ３００μｍ
レスポンス  ０．１２５ｓｅｃ
感度  ｓｔａｎｄａｒｄ
データ取込間隔１ｎｍ
走査速度  ５００ｎｍ／ｍｉｎ
積算回数  １０
測定温度  ２５℃
【００８６】
これらのＳＥＭサンプルを作製しＦＥ−ＳＥＭ（日本電子製ＪＳＭ−６５００Ｆ）で観察した。この観察結果を図２８〜図２９に示す。
【００８７】
ＳＥＭサンプル作製方法
サンプル台にカーボンテープを貼り、この上にアルミニウム箔を置いた。この上に各試料を２μＬ載せ自然乾燥した。
【００８８】
【表９】
2015155824.tif 000011
【００８９】
＜結果の考察＞
上記の実験例１〜９の実験結果から、以下のことがわかる。
本実施例では、金属ナノロッドの界面構造を人工的に制御することで血清タンパク質との相互作用に由来する光学特性変化が可能な検出系の構築（金ナノロッドの異方性を利用したバイオセンサーの開発）を目的とした。そこで今回は金属ナノロッドのコア金属種として、金を採用した。本実施例では、金ナノロッドの高収率合成法として知られているｓｅｅｄ成長法を用いて臭化セチルトリメチルアンモニウム（ＣＴＡＢ）を保護層に有する金ナノロッド（アスペクト比２．６）（金ナノロッド表面は臭化セチルトリメチルアンモニウムの二重膜で保護されている）を調製した。さらに、この金ナノロッドのコロイド分散溶液の外部環境を変化させることで界面構造を制御した。
【００９０】
得られた金ナノロッドコロイド分散液を用いて一定条件下で吸収スペクトルを測定した結果、血清タンパク質（アルブミン類（ＢＳＡ、ＨＳＡ）、γ−グロブリン）を添加することで金ナノロッド吸収帯が７５６ｎｍから７０９ｎｍに短波長シフトした。金ナノロッドがｓｉｄｅ−ｂｙ−ｓｉｄｅの超構造体を形成していることが示唆された。この円二色性（ＣＤ）スペクトルを測定したところ、金ナノロッドに由来する吸収領域（約５００〜１０００ｎｍ）においてＣＤ活性となり、負のキラリティーが現れ、金ナノロッド超構造体は光学活性があることが確認できた。この際、上記のとおり吸収スペクトルが短波長シフトしていたことから、層状ナノロッド配列体が形成され、かつ血清タンパク質によりキラル配向していることが示された。種々のタンパク質との相互作用実験を行ったところ、この光学活性な超構造体の形成は血清タンパク質に対して特異的であることから、選択的タンパク質のセンサとしての応用が期待される。
【００９１】
一方、同一条件で他の数種類のタンパク質（ペプシン、トリプシン、リゾチーム、グルタチオン（ＧＳＨ）））を添加して、吸収スペクトル及び円二色性（ＣＤ）スペクトルを測定したが、他の数種類のタンパク質（ペプシン、トリプシン、リゾチーム、グルタチオン（ＧＳＨ）））の場合はスペクトル変化が殆ど無かったのに対して、ＢＳＡやＨＳＡ、γ−グロブリン、ラクトアルブミン、ＯＶＡを添加した際は長波長側の吸収帯の明らかな短波長シフトが観測された。また、他の数種類のタンパク質（ペプシン、トリプシン、リゾチーム、グルタチオン（ＧＳＨ）））では、ＣＤ不活性であった。このことは血清タンパク質が金ナノロッドのキラル配列体を生成させることを意味しており、金ナノロッドの異方性を利用することで血清タンパク質の選択的検出が可能となることが明らかとなった。
【００９２】
また、一度［ＡｕＮＲ］＝０．６４ｎＭ，［ＨＳＡ］＝１００μＭでサンプルを調製して測定し、その後にＡｕＮＲ溶液で薄めることで、［ＡｕＮＲ］＝０．６４ｎＭ，［ＨＳＡ］＝１０μＭとなるように調製して測定した場合には、ＣＤ強度が上がっているため、ＡｕＮＲ（金ナノロッド）と血清タンパク質（ＨＳＡ）の相対的な濃度比がキラル組織体を形成するのに重要であることがわかる。
【００９３】
さらに、電子顕微鏡の観察結果からは、一旦キラル金ナノロッド組織体が形成されてしまえば、周囲の水溶液、タンパク質および他の有機物質などは除去してしまってキラル金ナノロッド組織体だけ自然乾燥させても、層状金ナノロッド配列体が形成され、かつ血清タンパク質によりキラル配向となっている構造が維持されたままであることがわかる。
【００９４】
以上、本発明を実施例に基づいて説明した。この実施例はあくまで例示であり、種々の変形例が可能なこと、またそうした変形例も本発明の範囲にあることは当業者に理解されるところである。
【図１】
2015155824.tif 000012
【図２】
2015155824.tif 000013
【図３】
2015155824.tif 000014
【図４】
2015155824.tif 000015
【図５】
2015155824.tif 000016
【図６】
2015155824.tif 000017
【図７】
2015155824.tif 000018
【図８】
2015155824.tif 000019
【図９】
2015155824.tif 000020
【図１０】
2015155824.tif 000021
【図１１】
2015155824.tif 000022
【図１２】
2015155824.tif 000023
【図１３】
2015155824.tif 000024
【図１４】
2015155824.tif 000025
【図１５】
2015155824.tif 000026
【図１６】
2015155824.tif 000027
【図１７】
2015155824.tif 000028
【図１８】
2015155824.tif 000029
【図１９】
2015155824.tif 000030
【図２０】
2015155824.tif 000031
【図２１】
2015155824.tif 000032
【図２２】
2015155824.tif 000033
【図２３】
2015155824.tif 000034
【図２４】
2015155824.tif 000035
【図２５】
2015155824.tif 000036
【図２６】
2015155824.tif 000037
【図２７】
2015155824.tif 000038
【図２８】
2015155824.tif 000039
【図２９】
2015155824.tif 000040